ジエン系ゴム成分100重量部のうち、天然ゴムを50重量部以上含むゴム組成物において、石油系アロマオイルを含まず、JISK7117に準じて測定した40°Cでの動粘度が100000mPas以下で、かつ100°Cでの動粘度が1000mPas以下であるテルペン樹脂を前記ジエン系ゴム成分100重量部当たり1~50重量部配合してなるタイヤ用ゴム組成物。本発明では、天然ゴム配合系のゴム組成物に用いられて石油系のアロマオイルと同等以上の配合物性を有する、特定のテルペン系樹脂を配合したタイヤ用ゴム組成物を提供することを目的とする。本発明によると、ジエン系ゴム成分100重量部のうち、天然ゴムまたはポリイソプレンゴムを50重量部以上含むゴム組成物において、石油系アロマオイルを含まず、JISK7117に準じて測定した40°Cでの動粘度が100000mPas以下で、かつ100°Cでの動粘度が1000mPas以下であるテルペン樹脂を前記ジエン系ゴム成分100重量部当たり1~50重量部配合してなるタイヤ用ゴム組成物が提供される。本発明では、従来の石油系のアロマオイルに代えて特定の条件を示すテルペン樹脂を単独でジエン系ゴムに配合すると、当該アロマオイルと同等の可塑剤軟化剤としての機能に加えて、更に硬度の温度依存性を小さくすると共に耐摩耗性および引張物性も優れるタイヤ用ゴム組成物が得られることを見出したものである。本発明のタイヤ用ゴム組成物に配合、使用されるテルペン樹脂には、ポリテルペン樹脂、芳香族変性テルペン樹脂、フェノール変性テルペン樹脂、およびこれらのテルペン樹脂を水素化した水添テルペン樹脂のうち、40°Cでの動粘度が100000mPas以下、好ましくは80000mPas以下で、かつ100°Cでの動粘度が1000mPas以下、好ましくは800mPas以下の条件を満たすものが使用される。かかる条件を満たすテルペン樹脂は市販されており、例えば、ヤスハラケミカル株よりYSレジンPX300、YSレジンPX300N、ダイマロン、YSポリスターT30等として販売されている。当該テルペン樹脂における40°Cでの動粘度が100000mPasを超え、100°Cでの動粘度が1000mPasを超えると、ポンプでの圧送が困難となるなど作業性が悪くなるので、好ましくない。本発明のタイヤ用ゴム組成物では、天然ゴムまたはポリイソプレンゴムを50重量部以上含むジエン系ゴム100重量部に対して、当該テルペン樹脂は1~50重量部、好ましくは5~30重量部の量で配合される。この配合量が1重量部未満では、所期の効果が発揮できず、また、50重量部を超えると、引張物性などが低下するので好ましくない。本発明のタイヤ用ゴム組成物に配合されるゴム成分としては、天然ゴムNRまたはポリイソプレンゴムIRが50重量部以上、好ましくは55重量部以上で、これらは単独あるいはブレンドとして使用されてよく、更にこれらゴム成分に加えて、他のジエン系合成ゴム、例えば、各種スチレン-ブタジエン共重合体ゴムSBR、各種ポリブタジエンゴムBR、アクリロニトリル-ブタジエン共重合体ゴムNBRなどが適宜ブレンドされて使用されてもよい。本発明のタイヤ用ゴム組成物には、前記した配合成分に加えて、カーボンブラックまたはシリカ等の補強剤、加硫または架橋剤、加硫または架橋促進剤、老化防止剤、充填材など、タイヤ用に一般に配合使用されている各種配合剤を加えることができ、かかる配合物は、一般的な方法で混練、加硫してタイヤ用ゴム組成物として使用することができる。これら配合剤の添加量も、本発明の目的に反しない限り、従来の一般的な配合量とすることができる。以下、実施例および比較例に従って本発明を更に詳しく説明するが、本発明の技術的範囲をこれらの実施例に限定するものでないことは言うまでもない。以下の表2の各例で使用した各種オイルおよび樹脂における40°Cおよび100°Cでの動粘度mPasは、JISK7117に準拠して測定した。その結果を、以下の表1に示す。試験サンプルの作製以下の表2に示すゴム配合系における硫黄と加硫促進剤を除く成分を18Lの密閉型ミキサーで3~5分間混練し、150±5°Cに達した時に放出したマスターバッチに、硫黄と加硫促進剤を加えて8インチのオープンロールで混練してゴム組成物を得た。このゴム組成物の一部をムーニー粘度試験に供した。次いで、このゴム組成物の残部を15cm×15cm×02cmの金型中および直径49mm、厚さ5mmの円盤状金型中で、150°C、30分間プレス加硫して試験片ゴムシートを作製し、それぞれ硬度、引張試験および摩耗試験に供した。試験法1ムーニー粘度ML14:JIS6300に準拠して、ムーニー粘度計にてL型ロータ381mm径、55mm厚を使用し、予熱時間1分、ロータの回転時間4分、100°C、2rpmの条件で測定した。2硬度:JISK6253に準拠して、スプリング式A型硬さ試験機を用いて、0°C、20°Cおよび60°Cでの硬度を測定した。3引張物性:JIS6251に準拠して、3号ダンベルにて2mmシートを打抜き、500mm/分の引張速度にて、300モジュラスM300、引張強さTbおよび切断時伸びEbを測定した。4耐摩耗性:JISK6264に準拠して、ランボーン摩耗試験機岩本製作製を使用し、試験温度20°C、スリップ率50、荷重15Nで測定した。比較例1を100として指数で評価した。数値が大なる程、耐摩耗性が良好であることを示す。実施例1~3および比較例1~4結果を表2に示す。表2の結果からみられるように、本発明の条件を満たすテルペン樹脂を配合したゴム組成物では、石油系アロマオイルと同等以上の配合物性を有していることが分かる。